РАСПРЕДЕЛИТЕЛЬНЫЕ КЛАПАНЫ

1. Способ изготовления распределительного клапана для текучего вещества, включающий введение горячего текучего полиолефинового материала в литьевую полость для формования клапанного элемента, которая частично ограничена с одной стороны первой частью формы, а с другой стороны - второй подвижной частью формы, которая содержит относительно подвижный разрывной элемент; формование на поверхности клапанного элемента, которая ограничена второй частью формы, одного или нескольких первых удлиненных углублений, ограничивающих одну или несколько первых линий уменьшенной толщины; обеспечение охлаждения полиолефинового материала до температуры от 40 до 70° и, таким образом, его отверждения; перемещение второй части формы относительно первой части для создания зазора; выдвижение разрывного элемента относительно клапанного элемента с обеспечением растягивания последнего и, следовательно, уменьшения его толщины и последующего его разрыва по первым линиям уменьшенной толщины с образованием при этом клапанной створки, которая выполнена как единое целое с клапанным элементом; и извлечение клапанного элемента.
2. Способ по п.1, в котором указанная одна или несколько линий уменьшенной толщины ограничивают удлиненную зону, которая как единое целое соединена с остальной частью клапанного элемента вдоль гипотетической линии, при этом отформовывают второе удлиненное углубление вдоль указанной гипотетической линии с образованием второй линии уменьшенной толщины вдоль указанной линии, при этом глубина второго удлиненного углубления меньше глубины первого удлиненного углубления.
3. Способ по п.1 или 2, в котором отформовывают несколько первых удлиненных углублений для образования нескольких удлиненных зон и перемещают соответствующий разрывной элемент относительно каждой удлиненной зоны с обеспечением их разрывания вдоль первых удлиненных углублений.
4. Способ по п.3, в котором отформовывают четыре удлиненные зоны, расположенные в форме креста, причем отформовывают вторую линию уменьшенной толщины на внешнем конце каждой удлиненной зоны.
5. Способ по п.1, в котором показатель текучести расплава полиолефинового материала составляет от 10 до 45 г/10 мин.
6. Способ по п.1, в котором модуль упругости на изгиб выполненной как единое целое линии перегиба, образованной линией, проходящей между концами указанного или каждого разрыва, ограничивающего клапанную створку (створки), составляет от 200 до 1400.
7. Способ по п.1, в котором литьевую полость выполняют в форме с обеспечением формования выполненной как единое целое крышки емкости, содержащей запорную пластину, которая образует клапанный элемент и при использовании проходит поверх распределительного отверстия емкости для текучего вещества, и проходящую по периферии юбку, выполненную как единое целое с запорной пластиной и предназначенную для присоединения к емкости.